СПОСОБ ИЗГОТОВЛЕНИЯ АМОРФНОГО МАГНИТНОГО МАТЕРИАЛА

Способ изготовления аморфного магнитного материала преимущественно в виде ленты на основе сплава ферромагнитных элементов с несколькими аморфизирующими элементами, включающий быстрое охлаждение расплава спиннингованием, отжиг, отличающийся тем, что спиннингование выполняют двумя валками, поверхности которых расположены параллельно друг другу с зазором, а отжиг осуществляют в вакууме при температуре 340-420°С в течении 45-30 мин; затем аморфный материал нагревают до температуры 520-540°С, включают переменное магнитное поле частотой 50-60 кГц, выдерживают в течении 30-90 мин и охлаждают до комнатной температуры в магнитном поле со скоростью 200°С/ч; при этом, напряженность переменного магнитного поля, поддерживают равным 10-20-кратному увеличению коэрцитивной силы сплава.